Brevet FR3053482A1 — publié le 20180105

[0001] L'invention se rapporte à un produit fritté et un dispositif d'émission de lumière, et plus spécialement à un produit fritté et à un dispositif d'émission de lumière, qui réalisent une conversion de longueur d'onde de lumière primaire provenant d'une source de lumière et émettent de la lumière secondaire. [0002] Un dispositif d'émission de lumière est utilisé, dans lequel une diode électroluminescente ou un laser à semi-conducteur est utilisé comme source de lumière et un élément de conversion de longueur d'onde contenant une matière à base de phosphore réalise une conversion de longueur d'onde, en obtenant ainsi de la lumière blanche. Dans un tel dispositif d'émission de lumière, de la lumière primaire telle que de la lumière bleue et de la lumière ultraviolette est émise en partir de la source de lumière et irradie l'élément de conversion de longueur d'onde, et le phosphore contenu dans l'élément de conversion de longueur d'onde est excité par la lumière primaire et émet de la lumière secondaire telle que de la lumière jaune. Ensuite, des couleurs de la lumière primaire et de la lumière secondaire sont mélangées et de la lumière blanche est émise à l'extérieur. [0003] Dans la publication de demande de brevet japonais n° 2012-221633 (JP 2012-221633 A) est proposé un appareil d'éclairage de véhicule, dans lequel un laser à semi-conducteur est utilisé comme source de lumière. Quand un laser à semi-conducteur est utilisé comme source de lumière, il apparaît comme caractéristique que de la lumière primaire avec une sortie importante et une faible largeur de longueur d'onde est obtenue, mais une directivité est très forte et la lumière irradie une petite zone. Par conséquent, comparé à un cas où une diode électroluminescente est utilisée comme source de lumière, 3053482 2 la lumière primaire avec une sortie importante irradie une zone extrêmement petite d'un élément de conversion de longueur d'onde, et de la lumière blanche est émise. Ainsi, un dispositif d'émission de lumière ayant une directivité 5 élevée est obtenu. [0004] Par ailleurs, dans l'élément de conversion de longueur d'onde du dispositif d'émission de lumière, de la chaleur est générée simultanément avec la conversion de longueur d'onde de la lumière primaire. En particulier, 10 dans le cas où un laser à semi-conducteur est utilisé comme source de lumière, la lumière primaire irradie intensivement une petite zone, une température de l'élément de conversion de longueur d'onde augmente facilement. Puisque le phosphore contenu dans l'élément de conversion 15 de longueur d'onde a une caractéristique telle que sa température est associée à un rendement de conversion de longueur d'onde, quand un changement de température est trop important, il n'est pas possible de réaliser une conversion appropriée de longueur d'onde, posant ainsi 20 comme problème qu'une lumière blanche suffisante n'est pas obtenue. [0005] La figure 12A est une vue schématique montrant un exemple d'un procédé de fixation d'un élément 25 de conversion de longueur d'onde dans un dispositif d'émission de lumière dans lequel un laser à semiconducteur sert de source de lumière. Dans le dispositif d'émission de lumière, dans lequel le laser à semiconducteur est utilisé comme source de lumière, un élément 30 de conversion de longueur d'onde solide 2 contenant une matière à base de phosphore est disposé sur une surface d'une partie d'extraction de lumière 1 qui est fabriquée en saphir ou équivalent qui transmet de la lumière primaire, et l'élément de conversion de longueur d'onde 2 est fixé 3053482 3 sur la partie d'extraction de lumière 1 par un adhésif 3. Le laser à semi-conducteur servant de source de lumière est prévu dans une position à l'écart de l'élément de conversion de longueur d'onde 2, et n'est pas représenté. 5 [0006] La figure 12B est une vue schématique montrant un autre exemple d'un procédé de fixation d'un élément de conversion de longueur d'onde dans un dispositif d'émission de lumière dans lequel un laser à semiconducteur sert de source de lumière. Dans cet exemple, une 10 ouverture est formée au préalable dans une partie d'extraction de lumière 1 du dispositif d'émission de lumière, et un élément de conversion de longueur d'onde 2 est inséré dans l'ouverture. Un adhésif 3 est injecté entre une surface latérale de l'élément de conversion de longueur 15 d'onde 2 et une surface intérieure de l'ouverture de la partie d'extraction de lumière 1, et l'élément de conversion de longueur d'onde 2 est fixé sur la partie d'extraction de lumière 1. Dans cet exemple, la partie d'extraction de lumière 1 n'a pas besoin d'être une matière 20 qui transmet de la lumière primaire, et une matière en céramique ou équivalent peut être utilisée. [0007] Dans les dispositifs d'émission de lumière représentés dans la figure 12A et la figure 12B, puisque l'élément de conversion de longueur d'onde 2 est fixé par 25 l'adhésif 3, de la chaleur générée dans l'élément de conversion de longueur d'onde 2 est transférée à la partie d'extraction de lumière 1 par l'intermédiaire de l'adhésif 3 et dissipée. En général, la partie d'extraction de lumière 1 est fabriquée dans du saphir ou de la céramique, 30 et l'adhésif 3 est fabriqué à partir du verre, de la résine de silicone ou équivalent, et ces matières ont une conductivité thermique relativement faible. Par conséquent, il est difficile de dissiper favorablement de la chaleur générée dans l'élément de conversion de longueur d'onde 2. 3053482 4 [0008] Par conséquent, l'invention prévoit un produit fritté et un dispositif d'émission de lumière qui sont capables de dissiper efficacement de la chaleur générée avec une conversion de longueur d'onde. 5 [0009] Un produit fritté selon le premier aspect de l'invention comprend une zone de conversion de longueur d'onde contenant une matière à base de phosphore configurée pour réaliser une conversion de longueur d'onde de lumière primaire et émet de la lumière secondaire, et une zone de 10 maintien prévue pour être en contact avec la zone de conversion de longueur d'onde. La zone de conversion de longueur d'onde et la zone de maintien sont intégrées. Le produit fritté selon le présent exposé est produit que l'on désigne communément par le terme, en langue anglaise, 15 « compact » et qui peut également être traduit en français par le terme « compact ». On entend par « la zone de conversion de longueur d'onde et la zone de maintien sont intégrées » que la zone de conversion de longueur d'onde et la zone de maintien sont en contact l'une avec l'autre et 20 sont formées d'un seul tenant. [0010] Dans l'aspect ci-dessus, puisque la zone de conversion de longueur d'onde et la zone de maintien sont intégrées, la zone de maintien est capable de maintenir la zone de conversion de longueur d'onde sans 25 utiliser un adhésif, et de la chaleur générée avec la conversion de longueur d'onde est dissipée efficacement. [0011] Dans l'aspect précédent, la zone de maintien peut avoir une conductivité thermique plus élevée que celle de la zone de conversion de longueur d'onde. 30 [0012] De plus, dans l'aspect précédent, la zone de maintien peut avoir une structure dans laquelle une deuxième matière en céramique de petite taille est dispersée à l'intérieur d'une première matière en céramique, et la première matière en céramique et la 3053482 5 deuxième matière en céramique sont entrelacées de manière tridimensionnelle. [0013] Par ailleurs, dans l'aspect précédent, la première matière en céramique peut avoir une conductivité 5 thermique plus élevée que celle de la zone de conversion de longueur d'onde. [0014] En outre toujours, dans l'aspect précédent, une différence d'indice de réfraction entre la première matière en céramique et la deuxième matière en 10 céramique peut être de 0,2 ou plus. [0015] Un dispositif d'émission de lumière selon le deuxième aspect de l'invention comprend le produit fritté et un élément d'émission de lumière configuré pour émettre la lumière primaire. 15 [0016] Selon l'invention, il est possible de prévoir le produit fritté et le dispositif d'émission de lumière, qui sont capables de dissiper efficacement de la chaleur générée avec une conversion de longueur d'onde. 20 [0017] Les caractéristiques, les avantages, et l'importance technique et industrielle des formes de réalisation d'exemple de l'invention vont être décrits ci-dessous en se référant aux dessins annexés, dans lesquels des références identiques désignent des éléments 25 identiques, et dans lesquels : La figure 1 est une vue en coupe schématique d'un dispositif d'émission de lumière 10 dans une forme de réalisation ; La figure 2A est une vue en coupe schématique 30 d'une structure d'un élément de conversion de longueur d'onde 14 dans la première forme de réalisation, et la figure 2B est une vue en coupe schématique agrandie des structures d'une zone de conversion de longueur d'onde 14a et d'une zone de maintien 14b ; 3053482 6 La figure 3A est une vue de processus d'un procédé de fabrication pour l'élément de conversion de longueur d'onde 14, la figure 3B est une vue de processus du procédé de fabrication pour l'élément de conversion de 5 longueur d'onde 14, la figure 3C est une vue de processus du procédé de fabrication pour l'élément de conversion de longueur d'onde 14, et la figure 3D est une vue de processus du procédé de fabrication pour l'élément de conversion de longueur d'onde 14 ; 10 La figure 4 est une vue conceptuelle de la manière selon laquelle de la chaleur est transférée dans le dispositif d'émission de lumière 10 dans la première forme de réalisation ; La figure 5A est une vue en coupe schématique 15 d'une structure d'un élément de conversion de longueur d'onde 14 dans une modification de la première forme de réalisation, et la figure 5B est une vue en coupe schématique d'une zone de conversion de longueur d'onde 14a qui est agrandie de telle sorte que des détails sont 20 représentés ; La figure 6 est une vue en coupe schématique d'une unité d'appareil d'éclairage 20 dans la deuxième forme de réalisation ; La figure 7 est une vue en coupe schématique d'un 25 dispositif d'émission de lumière 40 dans la troisième forme de réalisation ; La figure 8 est une vue en coupe schématique d'un dispositif d'émission de lumière 50 dans la quatrième forme de réalisation ; 30 La figure 9 est une vue en coupe schématique d'un dispositif d'émission de lumière 60 dans la cinquième forme de réalisation ; La figure 10A est une vue en coupe schématique d'un exemple de configuration d'un élément de conversion de 3053482 7 longueur d'onde 14 dans la sixième forme de réalisation, et la figure 10B est une vue en coupe schématique d'un exemple de configuration de l'élément de conversion de longueur d'onde 14 dans la sixième forme de réalisation ; 5 La figure 11 est une vue en coupe schématique d'un dispositif d'émission de lumière 70 dans la septième forme de réalisation ; et La figure 12A est une vue schématique d'un exemple d'un procédé de fixation d'un élément de conversion 10 de longueur d'onde dans un dispositif d'émission de lumière selon l'art antérieur dans lequel un laser à semiconducteur sert de source de lumière, et la figure 12B est une vue schématique d'un exemple d'un procédé de fixation d'un élément de conversion de longueur d'onde dans un 15 dispositif d'émission de lumière selon l'art antérieur dans lequel un laser à semi-conducteur sert de source de lumière. [0018] La première forme de réalisation de 20 l'invention est expliquée en détail ci-dessous en se référant aux dessins. Les mêmes références sont utilisées pour les mêmes composants, éléments et traitement ou des composants, éléments, traitement équivalents représentés dans chacun des dessins, et une explication répétée est 25 omise lorsque cela s'avère approprié. La figure 1 est une vue en coupe schématique d'un dispositif d'émission de lumière 10 dans la forme de réalisation. [0019] Le dispositif d'émission de lumière 10 est pourvu d'une tige 11, d'un laser à semi-conducteur 12, 30 d'une partie de boîtier 13, et d'un élément de conversion de longueur d'onde 14. Dans le dispositif d'émission de lumière 10, le laser à semi-conducteur 12 émet de la lumière primaire Ll qui irradie l'élément de conversion de longueur d'onde 14, et la couleur de la lumière primaire Ll 3053482 8 est mélangée à de la lumière secondaire obtenue à partir de la conversion de longueur d'onde réalisée par l'élément de conversion de longueur d'onde 14, en permettant ainsi à de la lumière blanche L2 d'être émise à l'extérieur. La figure 5 1 montre le dispositif d'émission de lumière 10 d'un boîtier de type dit « CAN », mais sans y être limité, et différents types de boîtiers pour un laser à semiconducteur peuvent être utilisés. [0020] La tige 11 est un élément sur lequel le 10 laser à semi-conducteur 12 est monté et la partie de boîtier 13 est fixe, et est pourvue d'une broche, d'un radiateur et ainsi de suite (non représentés) de telle sorte que de l'énergie électrique est délivrée de l'extérieur au laser à semi-conducteur 12 et de la chaleur 15 générée dans le laser à semi-conducteur 12 est transférée à l'extérieur. Bien qu'une matière pour la tige 11 ne soit pas particulièrement limitée, du métal avec une bonne dissipation thermique, tel que du cuivre, est préféré. [0021] Le laser à semi-conducteur 12 est un 20 élément de semi-conducteur où de l'énergie électrique est délivrée et un faisceau laser est amené à osciller. Bien qu'une matière pour le laser à semi-conducteur 12 ne soit pas particulièrement limitée, un semi-conducteur à base de nitrure est utilisé quand de la lumière bleue ou de la 25 lumière ultraviolette est irradiée comme lumière primaire Ll. Des structures de dispositif du laser à semi-conducteur 12, telles qu'une structure de résonateur, une structure d'électrode, et une structure de confinement de courant, ne sont pas particulièrement limitées non plus, et des 30 structures qui sont appropriées pour obtenir une intensité d'émission de lumière et une longueur d'onde de vibration exigées peuvent être utilisées. Dans la forme de réalisation, le laser à semi-conducteur 12 est représenté comme un élément qui émet la lumière primaire Ll. 3053482 9 Cependant, l'élément n'est pas limité au laser à semiconducteur tant qu'il s'agit d'un élément d'émission de lumière qui émet la lumière primaire Ll dont la longueur d'onde est convertie par l'élément de conversion de 5 longueur d'onde 14, et peut être une diode électroluminescente, une électroluminescence organique, et ainsi de suite. [0022] La partie de boîtier 13 est un élément disposé de façon à recouvrir le laser à semi-conducteur 12 10 sur le dessus de la tige 11, et est pourvue d'une paroi latérale cylindrique s'élevant depuis la tige 11, et d'une surface supérieure. Il y a une ouverture au centre de la surface supérieure de la partie de boîtier 13, et l'élément de conversion de longueur d'onde 14 est fixé sur 15 l'ouverture. Bien qu'une matière pour la partie de boîtier 13 ne soit pas limitée, une matière métallique avec une excellente conductivité thermique est préférée afin de transférer favorablement à la tige lide la chaleur générée dans l'élément de conversion de longueur d'onde 14. 20 [0023] L'élément de conversion de longueur d'onde 14 est un produit fritté dans lequel une zone de conversion de longueur d'onde 14a et une zone de maintien 14b sont en contact l'une avec l'autre et sont formées d'un seul tenant. L'élément de conversion de longueur d'onde 14 est 25 fixé sur l'ouverture de la partie de boîtier 13 et fonctionne comme une partie qui extrait de la lumière du dispositif d'émission de lumière 10. [0024] La figure 2A est une vue en coupe schématique d'une structure de l'élément de conversion de 30 longueur d'onde 14 dans la première forme de réalisation, et la figure 2B est une vue en coupe schématique agrandie de structures de la zone de conversion de longueur d'onde 14a et de la zone de maintien 14b. Comme cela est représenté dans la figure 2A et la figure 2B, l'élément de 3053482 10 conversion de longueur d'onde 14 dans la forme de réalisation est pourvu de la zone de conversion de longueur d'onde 14a et de la zone de maintien 14b. [0025] La zone de conversion de longueur d'onde 5 14a est une partie contenant une matière à base de phosphore, qui est excitée par la lumière primaire Ll irradiée par le laser à semi-conducteur 12 et émet la lumière secondaire. Ensuite, les couleurs de la lumière primaire Ll et de la lumière secondaire sont mélangées, 10 permettant ainsi l'extérieur. couleurs de à la lumière blanche L2 d'être émise à un exemple est représenté dans lequel les lumière primaire Ll et de la lumière secondaire sont mélangées de telle sorte que la lumière blanche L2 est émise. Cependant, une pluralité de matières 15 à base de phosphore peut être prévue de telle sorte que la lumière secondaire dans une pluralité de couleurs est émises, et la lumière blanche L2 peut être émise comme résultat du mélange des couleurs de la lumière secondaire. Un exemple est représenté dans lequel la lumière L2 devant 20 être émise est de la lumière blanche, mais la lumière L2 peut être une autre lumière monochrome, ou peut avoir une couleur autre que la couleur blanche, qui est obtenue par le mélange d'une pluralité de couleurs. [0026] Une taille de la zone de conversion de 25 longueur d'onde 14a doit seulement être plus grande qu'une zone irradiée avec la lumière primaire Ll provenant du laser à semi-conducteur 12, et permettre une conversion appropriée de longueur d'onde de la lumière primaire Ll pour obtenir la lumière secondaire. Par exemple, la zone de 30 conversion de longueur d'onde 14a a une épaisseur d'environ plusieurs centaines de }gym, et un diamètre d'environ 0,1 à plusieurs mm. La matière à base de phosphore contenue dans la zone de conversion de longueur d'onde 14a est un phosphore en céramique du fait qu'il est fritté 3053482 11 simultanément avec la zone de maintien 14b comme cela sera décrit plus tard. Comme matière spécifique, le phosphore en céramique obtenu en frittant un corps en céramique fabriqué à partir d'une poudre de Y3A15012, ou YAG (grenat 5 d'aluminium et d'yttrium) est le plus préféré. En utilisant un produit fritté YAG comme zone de conversion de longueur d'onde 14a, une longueur d'onde de la lumière primaire Ll, qui est la lumière bleue, est convertie, en émettant ainsi la lumière secondaire, qui est de la lumière jaune, et le 10 mélange de couleur de la lumière primaire et de la lumière secondaire produit la lumière blanche. [0027] La zone de maintien 14b est une partie qui est formée d'un seul tenant et frittée simultanément avec la zone de conversion de longueur d'onde 14a, et retient la 15 zone de conversion de longueur d'onde 14a. Une matière pour la zone de maintien 14b n'est pas particulièrement limitée. Cependant, afin de transférer favorablement de la chaleur générée dans la zone de conversion de longueur d'onde 14a, il est préférable que la zone de maintien 14b ait une 20 conductivité thermique plus élevée que la zone de conversion de longueur d'onde 14a, et que la conductivité thermique de la zone de maintien 14b soit de 20 W/mK ou plus. [0028] De même, comme cela est représenté dans la 25 figure 2B, la zone de maintien 14b a une structure dans laquelle une deuxième matière en céramique 15b et une troisième matière en céramique 15c sont entrelacées de manière tridimensionnelle à l'intérieur d'une première matière en céramique 15a. La conductivité thermique de la 30 zone de maintien 14b signifie une conductivité thermique de la céramique entière ayant la structure dans laquelle ces matières sont entrelacées de manière tridimensionnelle. [0029] La première matière en céramique 15a est une phase qui est en contact avec la zone de conversion de 3053482 12 longueur d'onde 14a et formée de manière continue dans toute la zone de maintien 14b, et des phases de la deuxième matière en céramique 15b et de la troisième matière en céramique 15c sont entrelacées de manière tridimensionnelle 5 à l'intérieur de la première matière en céramique 15a. Bien qu'une matière pour la première matière en céramique 15a ne soit pas particulièrement limitée, il est préférable que la première matière en céramique 15a soit fabriquée à partir d'une matière ayant une conductivité thermique plus élevée 10 que celles de la deuxième matière en céramique 15b et de la troisième matière en céramique 15c. En fabriquant la première matière en céramique 15a en utilisant une matière ayant une conductivité thermique plus élevée que celles du reste des matières en céramique, de la chaleur générée dans 15 le phosphore 14c à l'intérieur de la zone de conversion de longueur d'onde 14a est facilement transférée à travers la première matière en céramique 15a et dissipée à l'extérieur comme cela est représentée par des flèches noires dans la figure 2B. 20 [0030] En outre, il est préférable qu'une matière pour la deuxième matière en céramique 15b ou la troisième matière en céramique 15c ait une différence d'indice de réfraction de 0,2 ou plus par rapport à la première matière en céramique 15a. Quand la pluralité de matières en 25 céramique présente de grandes différences d'indice de réfraction l'une par rapport à l'autre, comme cela est représenté par les flèches blanches dans la figure 2B, de la lumière qui avance depuis la zone de conversion de longueur d'onde 14a vers la zone de maintien 14b est 30 réfléchie par des interfaces parmi la première matière en céramique 15a jusqu'à la troisième matière en céramique 15c qui sont entrelacées de manière tridimensionnelle. Ceci rend la zone de maintien 14b une zone blanche dans son ensemble, en permettant à la zone de maintien 14b de servir 3053482 13 également de partie réfléchissant la lumière qui est capable d'empêcher une fuite de lumière dans une direction latérale. De même, de la lumière est amenée à revenir vers la zone de conversion de longueur d'onde 14a et extraite à 5 l'extérieur de la zone de conversion de longueur d'onde 14a. [0031] La zone de maintien 14b décrite ici est fabriquée à partir de trois types de matières, qui sont la première matière en céramique 15a jusqu'à la troisième 10 matière en céramique 15c. Cependant, le nombre de types des matières n'est pas limité tant que la zone de maintien 14b a une structure dans laquelle une pluralité de matières en céramique est entrelacée de manière tridimensionnelle. [0032] Quand une combinaison appropriée de 15 matières telles que la première matière en céramique 15a à la troisième matière en céramique 15c est choisie et un taux de composition et une température de synthèse sont établis de manière appropriée pour le frittage, la zone de maintien mentionnée ci-dessus 14b a la structure où chacune 20 des matières ne devient pas un composé et chaque phase est entrelacée de manière tridimensionnelle. Le tableau 1 montre des combinaisons de conductivité thermique et l'indice de réfraction de matières en céramique spécifiques, ainsi que des exemples de température de 25 synthèse et de taux de composition. Comme cela est représenté dans le tableau 1, quand A1203 est choisie comme première matière en céramique 15a, YSZ (ZrO2 stabilisée par Y203) et TiO2 (type rutile) peuvent être utilisés comme deuxième matière en céramique 15b et troisième matière en 30 céramique 15c. En outre, quand MgO est choisie comme première matière en céramique 15a, YSZ peut être utilisé comme deuxième matière en céramique 15b. [0033] [Tableau 1] 3053482 14 n° Première céramique Deuxième céramique Différence d'indice de réfraction Température Taux de entre première et deuxième céramique de synthèse composition [°C] [% en mole] Matière Conductivité Indice de réfraction Matière Conductivité Indice de thermique thermique réfraction [W/m-k] [W/m'k] 1 A1203 Environ 30 1,76 YSZ'' Environ 3 2,1 0,34 800 à 1800 A1203 est 8,5 à 88 2 A1203 '1' 1 TiO2 Environ 8 2,7 0,96 800 à 1200 A1203 est (Rutile) 7,5 à 87 3 MgO Environ 60 1,7 YSZ Environ 3 2,1 0,4 800 à 2100 MgO est 22,4 à 94,6 *1 : ZrO2 s abilisée par Y203 [0034] Un procédé de fabrication pour l'élément de conversion de longueur d'onde 14 est ensuite expliquée en utilisant les figures 3A à 3D. tout d'abord, comme cela 5 est représenté dans la figure 3A, une feuille crue 14a', dans laquelle des matières premières pour la zone de conversion de longueur d'onde 14a sont mélangées, et une feuille crue 14b', dans laquelle des matières premières pour la zone de maintien 14b sont mélangées, sont 10 préparées. Ensuite, une feuille crue stratifiée est faite, dans laquelle la feuille crue 14a' est enserrée par les feuilles crues 14b'. Par exemple, la feuille crue 14a' contenant du phosphore YAG est utilisée, et une matière composite contenant la pluralité de matières en céramique 15 représentées dans le tableau 1 est utilisée comme feuille crue 14b'. [0035] Ensuite, comme cela est représenté dans la figure 3B, les feuilles crues stratifiées obtenues sont pressées en utilisant un dispositif de pression isostatique 3053482 15 à chaud (WIP), et la feuille crue 14a' et les feuilles crues 14b' sont amenées à adhérer l'une à l'autre. [0036] Ensuite, comme cela est représenté dans la figure 3C, les feuilles crues stratifiées adhérées sont 5 frittées simultanément, et un produit fritté est obtenu, qui a une structure de couche où la zone de conversion de longueur d'onde 14a est enserrée par les zones de maintien 14b. Quand YAG est utilisé comme matière à base de phosphore contenue dans la zone de conversion de longueur 10 d'onde 14a, la combinaison n° 1 ou n° 3 dans le tableau 1 est choisie comme matières pour la zone de maintien 14b, et la température de frittage est établie à 1500 à 1600°C. [0037] Enfin, le produit fritté ayant la structure de couche obtenue est divisé par découpe, etc., 15 en obtenant ainsi l'élément de conversion de lOngueur d'onde 14 qui est un produit fritté dans lequel les zones de maintien 14b sont en contact avec les deux côtés de la zone de conversion de longueur d'onde 14a et frittées d'un seul tenant. 20 [0038] La figure 4 est une vue conceptuelle de la manière selon laquelle de la chaleur est transférée dans le dispositif d'émission de lumière 10 de la forme de réalisation. L'élément de conversion de longueur d'onde 14 du dispositif d'émission de lumière 10 est irradié par la 25 lumière primaire Ll émise par le laser à semi-conducteur 12. Une flèche noire dans la figure 4 montre schématiquement un passage de chaleur depuis la zone de conversion de longueur d'onde 14a. Comme cela a été exposé précédemment, puisque la zone de maintien 14b a une 30 conductivité thermique plus élevée que celle de la zone de conversion de longueur d'onde 14a, de la chaleur est transférée favorablement à la partie de boîtier 13 à travers les zones de maintien 14b qui sont en contact avec les surfaces latérales de la zone de conversion de longueur 3053482 16 d'onde 14a, respectivement, et frittées simultanément, et de la chaleur est alors dissipée. De plus, comme cela a été décrit ci-dessus, puisqu'une pluralité de matières en céramique ayant les différences d'indice de réfraction de 5 0,2 ou plus l'une par rapport à l'autre est entrelacée de manière tridimensionnelle dans la zone de maintien 14b, de la lumière avançant depuis la zone de conversion de longueur d'onde 14a vers la zone de maintien 14b est réfléchie sans être transmise à travers la zone de maintien 10 14b, et sortie de la zone de conversion de longueur d'onde 14a comme cela est représenté par les flèches L2 dans le dessin. [0039] Comme cela a été mentionné ci-dessus, dans cette forme de réalisation, l'élément de conversion de 15 longueur d'onde 14 a la zone de conversion de longueur d'onde 14a, qui contient la matière à base de phosphore qui réalise une conversion de longueur d'onde de la lumière primaire et émet la lumière secondaire, et la zone de maintien 14b, qui est prévue pour être en contact avec la 20 zone de conversion de longueur d'onde 14a. De même, l'élément de conversion de longueur d'onde 14 est le produit fritté dans lequel la zone de conversion de longueur d'onde 14a et la zone de maintien 14b sont frittées simultanément et d'un seul tenant. Ainsi, le 25 produit fritté dans cette forme de réalisation est capable de dissiper efficacement de la chaleur générée avec la conversion de longueur d'onde. [0040] Une modification de la première forme de réalisation est ensuite expliquée en se référant à la 30 figure 5A et la figure 5B. La figure 5A est une vue en coupe schématique d'une structure d'un élément de conversion de longueur d'onde 14 dans la modification de la première forme de réalisation, et la figure 5B est une vue en coupe schématique d'une zone de conversion de longueur 3053482 17 d'onde 14a qui est agrandie de telle sorte que des détails sont représentés. Dans cette modification, la zone de conversion de longueur d'onde 14a de l'élément de conversion de longueur d'onde 14 a une structure de couche 5 ayant des couches de conversion de longueur d'onde 14d et des couches de transport de chaleur 14e. [0041] La couche de conversion de longueur d'onde 14d est une couche contenant une matière à base de phosphore qui est excitée par de la lumière primaire Ll 10 émise par un laser à semi-conducteur 12, et émet de la lumière secondaire. Des matières spécifiques pour la couche de conversion de longueur d'onde 14d sont similaires à celles exposées dans la première forme de réalisation précédente. 15 [0042] La couche de transport de chaleur 14e est une couche fabriquée à partir d'une matière transparente qui transmet la lumière primaire Ll et la lumière secondaire. La couche de transport de chaleur transparente 14e signifie que la couche de transport de chaleur 14e a 20 une capacité de transmission de lumière totale élevée. Une capacité de transmission linéaire peut être faible, et il est préférable que la capacité de transmission de lumière totale soit de 80% ou plus, par exemple. Il est également préférable qu'une matière utilisée pour la couche de 25 transport de chaleur 14e ait une conductivité thermique plus élevée que celle de la couche de conversion de longueur d'onde 14d. [0043] Comme cela est représenté dans la figure 5A et la figure 5B, la zone de conversion de longueur 30 d'onde 14a a une structure dans laquelle la couche de conversion de longueur d'onde 14d et la couche de transport de chaleur 14e sont stratifiées de manière alternée. Pour cette raison, de la chaleur générée dans les couches de conversion de longueur d'onde 14d est transférée 3053482 18 favorablement vers la zone de maintien 14b à travers les couches de transport de chaleur 14e, et de la chaleur générée avec une conversion de longueur d'onde est dissipée efficacement. De plus, puisque la couche de transport de 5 chaleur 14e a une capacité de transmission de lumière totale élevée et est transparente, la couche de transport de chaleur 14e ne bloque pas la lumière primaire Ll provenant du laser à semi-conducteur 12 et la lumière secondaire obtenue après conversion de longueur d'onde dans 10 la couche de conversion de longueur d'onde 14d, en obtenant ainsi à la fois une émission de la lumière primaire Ll et une extraction de la lumière secondaire et une dissipation thermique. [0044] Dans la figure 5A et la figure 5B, un 15 exemple est représenté dans lequel trois couches de conversion de longueur d'onde 14d et trois couches de transport de chaleur 14e sont stratifiées de manière alternée. Cependant, le nombre de couches n'est pas limité, et le nombre peut être plus grand ou d'une de chaque. Des 20 épaisseurs de la couche de conversion de longueur d'onde 14d et de la couche de transport de chaleur 14e peuvent être similaires ou différentes, et un rapport des épaisseurs peut être établi comme cela s'avère appropriée en fonction d'un équilibre entre une conversion de longueur 25 d'onde dans la couche de conversion de longueur d'onde 14d et un transport de chaleur dans la couche de transport de chaleur 14e. [0045] La couche de conversion de longueur d'onde 14d et la couche de transport de chaleur 14e peuvent être 30 stratifiées de manière alternée en utilisant un adhésif tel que la résine de silicone, ou bien des feuilles crues peuvent être collées ensemble et frittées d'un seul tenant. En utilisant la pression isostatique à chaud et la technologie de frittage décrites dans la première forme de 3053482 19 réalisation, la zone de maintien 14b, la couche de conversion de longueur d'onde 14d, et la couche de transport de chaleur 14e sont frittées simultanément. Ensuite, une réflexion au niveau d'une interface entre les 5 couches est réduite, et un rendement d'extraction de la lumière primaire Ll et de la lumière secondaire est amélioré. Ainsi, il est préférable qu'un frittage intégral soit utilisé pour former l'élément de conversion de longueur d'onde 14. Comme exemples de matières spécifiques 10 pour la couche de conversion de longueur d'onde 14d et la couche de transport de chaleur 14e, qui sont frittées d'un seul tenant, quand YAG est utilisé pour la couche de conversion de longueur d'onde 14d, de l'alumine peut être combinée comme couche de transport de chaleur 14e. 15 [0046] Dans la modification de la forme de réalisation, la zone de conversion de longueur d'onde 14a a la structure stratifiée des couches de conversion de longueur d'onde 14d et des couches de transport de chaleur 14e, et les couches de transport de chaleur 14e sont 20 capables de transporter favorablement de la chaleur générée dans les couches de conversion de longueur d'onde 14d du fait d'une conversion de longueur d'onde dans la zone de maintien 14b. Il en résulte qu'une dissipation thermique est améliorée, ce qui rend possible le fait d'empêcher une 25 détérioration du rendement de conversion de longueur d'onde provoquée par une augmentation excessive de la température dans la conversion de longueur d'onde pose 14d. [0047] La deuxième forme de réalisation de l'invention est expliquée ensuite en se référant à la 30 figure 6. Une explication des parties identiques à la première forme de réalisation est omise. La figure 6 est une vue en coupe schématique d'une unité d'appareil d'éclairage 20 dans la deuxième forme de réalisation. Cette forme de réalisation est une unité d'appareil d'éclairage 3053482 20 pour un véhicule, qui est configurée en utilisant le dispositif d'émission de lumière 10 décrit dans la première forme de réalisation comme source de lumière. [0048] L'unité d'appareil d'éclairage 20 5 représentée dans la figure 6 est configurée de façon à former une configuration de distribution de lumière pour feu de route. L'unité d'appareil d'éclairage 20 est pourvue du dispositif d'émission de lumière 10, d'un capot 21, d'un corps de feu 22, d'une lentille de projection 23, d'un 10 réflecteur 24 ayant une surface réfléchissante elliptique qui réfléchit de la lumière émise vers la lentille de projection 23, d'une ailette de dissipation thermique 25 qui dissipe de la chaleur générée dans le dispositif d'émission de lumière 10 vers l'extérieur à travers une 15 partie de base 26, de la partie de base 26 sur laquelle le dispositif d'émission de lumière 10 est monté, d'un dispositif d'actionnement de pivotement 27, d'une vis 29, d'un dispositif d'actionnement de mise à niveau 30, et d'une vis 31. 20 [0049] La partie de base 26 est supportée par le dispositif d'actionnement de pivotement 27 de façon à pouvoir pivoter dans une direction horizontale. Une partie supérieure de la partie de base 26 est reliée au corps de feu 22 par l'intermédiaire de la vis 31 et ainsi de suite. 25 Le dispositif d'actionnement de pivotement 27 est relié au dispositif d'actionnement de mise à niveau 30. Le dispositif d'actionnement de mise à niveau 30 déplace un élément de raccordement 28 en faisant tourner la vis 29, et est capable de changer l'inclinaison de la partie de base 30 26 dans une direction haut-bas. Ainsi, le dispositif d'actionnement de mise à niveau 30 est utilisé pour changer un axe optique de l'unité d'appareil d'éclairage 20 et une configuration de distribution de lumière formée par l'unité d'appareil d'éclairage 20 dans la direction haut-bas. 3053482 21 [0050] Comme cela est représenté dans la figure 1, la longueur d'onde de la lumière primaire Ll émise par le laser à semi-conducteur 12 est convertie par l'élément de conversion de longueur d'onde 14 en lumière secondaire, 5 et la lumière blanche L2 composée par mélange de couleur de la lumière primaire Ll et de la lumière secondaire est émise par le dispositif d'émission de lumière 10. Comme cela est représenté dans la figure 6, la lumière blanche émise vers le haut par le dispositif d'émission de lumière 10 10 est réfléchie vers l'avant par le réflecteur 24, transmise à travers la lentille de projection 23 et le capot 21, et projetée à l'avant du véhicule. [0051] Dans l'unité d'appareil d'éclairage 20 dans cette forme de réalisation, comme cela est représenté 15 dans la figure 4 et la figure 6, de la chaleur générée dans la zone de conversion de longueur d'onde 14a passe à travers la partie de boîtier 13 et la tige 11 à travers la zone de maintien 14b, est transférée jusqu'à l'ailette de dissipation thermique 25 depuis la partie de base 26, et 20 ensuite dissipée. Par conséquent, dans l'unité d'appareil d'éclairage 20 dans la forme de réalisation, il est également possible de réaliser une irradiation de lumière blanche stable tout en dissipant de manière favorable de la chaleur générée dans la zone de conversion de longueur 25 d'onde 14a. [0052] La troisième forme de réalisation de l'invention est ensuite expliquée en se référant à la figure 7. Une explication des parties identiques à la première forme de réalisation est omise. La figure 7 est 30 une vue en coupe schématique d'un dispositif d'émission de lumière 40 dans la troisième forme de réalisation. Le dispositif d'émission de lumière 40 est pourvu d'une tige 41, d'un laser à semi-conducteur 42, et d'un élément de conversion de longueur d'onde 44. Dans le dispositif 3053482 22 d'émission de lumière 40, de la lumière primaire Ll est émise par le laser à semi-conducteur 42 et irradie l'élément de conversion de longueur d'onde 44. Ensuite, une couleur de la lumière primaire Ll est mélangée à celle 5 d'une lumière secondaire, qui est obtenue après conversion de longueur d'onde dans l'élément de conversion de longueur d'onde 44. Le dispositif d'émission de lumière 40 émet ainsi de la lumière blanche à l'extérieur. [0053] Dans cette forme de réalisation, l'élément 10 de conversion de longueur d'onde 44 est un produit fritté dans lequel une zone de conversion de longueur d'onde 44a et une zone de maintien 44b sont en contact l'une avec l'autre et sont formées d'un seul tenant. Dans l'élément de conversion de longueur d'onde 44 dans cette forme de 15 réalisation, la zone de maintien 44b est en contact avec des surfaces latérales et une surface inférieure de la zone de conversion de longueur d'onde 44a, en formant une forme dans laquelle la zone de conversion de longueur d'onde 44a est noyée dans la zone de maintien 44b. De plus, la zone de 20 maintien 44b a une structure dans laquelle une pluralité de matières en céramique est entrelacée de manière tridimensionnelle. En amenant la différence d'indice de réfraction entre les matières en céramique à 0,2 ou plus, la zone de maintien 14b devient une zone blanche dans son 25 ensemble, et fonctionne également comme partie réfléchissant la lumière. [0054] Le laser à semi-conducteur 42 est prévu sur un côté de surface exposée de la zone de conversion de longueur d'onde 44a, et émet la lumière primaire Ll vers la 30 zone de conversion de longueur d'onde 44a. La lumière primaire Ll incident sur la zone de conversion de longueur d'onde 44a est extraite à l'extérieur de la surface exposée une fois que la longueur d'onde est convertie par une matière à base de phosphore. Comme cela est représenté par 3053482 23 une flèche blanche dans la figure 7, de la lumière avançant depuis la zone de conversion de longueur d'onde 44a jusqu'à la zone de maintien 44b est réfléchie par la zone de maintien 44b qui sert de partie réfléchissant la lumière, 5 amenée à revenir vers la zone de conversion de longueur d'onde 44a, et extraite à l'extérieur. [0055] Comme cela est représenté par une flèche noire dans la figure 7, puisque la zone de maintien 44b a une conductivité thermique plus élevée que celle de la zone 10 de conversion de longueur d'onde 44a, de la chaleur est favorablement transférée et dissipée à travers la zone de maintien 44b et la tige 41. La zone de maintien 44b est obtenue en étant en contact avec les surfaces latérales et la surface inférieure de la zone de conversion de longueur 15 d'onde 44a et simultanément frittée. [0056] La quatrième forme de réalisation de l'invention est ensuite expliquée en se référant à la figure 8. Une explication des parties identiques à la première forme de réalisation est omise. La figure 8 est 20 une vue en coupe schématique d'un dispositif d'émission de lumière 50 dans la quatrième forme de réalisation. Le dispositif d'émission de lumière 50 est pourvu d'une tige 51, de lasers à semi-conducteur 52, et d'un élément de conversion de longueur d'onde 54. Dans le dispositif 25 d'émission de lumière 50, de la lumière primaire Ll provenant des lasers à semi-conducteur 52 irradie l'élément de conversion de longueur d'onde 54, et la couleur de la lumière primaire Ll est mélangée à celle d'une secondaire, qui est obtenue après conversion de 30 d'onde au niveau de l'élément de conversion de d'onde 54. Le dispositif d'émission de lumière ainsi de la lumière blanche L2 à l'extérieur. [0057] Dans cette forme de réalisation, l'élément de conversion de longueur d'onde 54 est également un lumière longueur longueur 50 émet 3053482 24 produit fritté dans lequel une zone de conversion de longueur d'onde 54a et une zone de maintien 54b sont en contact l'une avec l'autre et sont formées d'un seul tenant. Dans l'élément de conversion de longueur d'onde 54 5 dans cette forme de réalisation, la zone de maintien 54b est en contact avec des surfaces latérales de la zone de conversion de longueur d'onde 54a. De plus, la zone de maintien 54b a une structure dans laquelle une pluralité de matières en céramique est entrelacée de manière 10 tridimensionnelle. En amenant la différence d'indice de réfraction parmi les matières en céramique à 0,2 ou plus, la zone de maintien 54b devient une zone blanche dans son ensemble, et fonctionne également comme partie réfléchissant la lumière. 15 [0058] Dans cette forme de réalisation, les lasers à semi-conducteur 52 sont montés sur la tige 51, l'élément de conversion de longueur d'onde 54 est disposé sur le dessus des lasers à semi-conducteur 52, et la zone de conversion de longueur d'onde 54a recouvre des positions 20 d'émission de lumière des lasers à semi-conducteur 52. Une longueur d'onde de la lumière primaire Ll incidente sur la zone de conversion de longueur d'onde 54a est convertie par la matière à base de phosphore, et la lumière est extraite à l'extérieur d'une surface exposée. Comme cela est 25 représenté par une flèche blanche dans la figure 8, de la lumière qui se dirige depuis la zone de conversion de longueur d'onde 54a vers la zone de maintien 54b est réfléchie par la zone de maintien 54b qui sert de partie réfléchissant la lumière, amenée à revenir vers la zone de 30 conversion de longueur d'onde 54a, et extraite à l'extérieur. [0059] Comme cela est représenté par les flèches noires dans la figure 8, puisque la zone de maintien 54b a une conductivité thermique plus élevée que celle de la zone 3053482 25 de conversion de longueur d'onde 54a, de la chaleur est favorablement transférée à travers la zone de maintien 54b et dissipée. La zone de maintien 54b est en contact avec les surfaces latérales de la zone de conversion de longueur 5 d'onde 54a et frittée d'un seul tenant. [0060] La cinquième forme de réalisation de l'invention est ensuite expliquée en se référant à la figure 9. Une explication des parties identiques à la première forme de réalisation est omise. La figure 9 est 10 une vue en coupe schématique d'un dispositif d'émission de lumière 60 dans la cinquième forme de réalisation. Le dispositif d'émission de lumière 60 est pourvu d'une tige 61, d'un laser à semi-conducteur 62, et d'un élément de conversion de longueur d'onde 64. Dans le dispositif 15 d'émission de lumière 60, de la lumière primaire Ll provenant du laser à semi-conducteur 62 irradie l'élément de conversion de longueur d'onde 64, et la couleur de la lumière primaire Ll est mélangée à celle d'une lumière secondaire émise après conversion de longueur d'onde au 20 niveau de l'élément de conversion de longueur d'onde 64. Le dispositif d'émission de lumière 60 émet ainsi de la lumière blanche L2 à l'extérieur. [0061] Dans cette forme de réalisation, l'élément de conversion de longueur d'onde 64 est également un 25 produit fritté dans lequel une zone de conversion de longueur d'onde 64a et une zone de maintien 64b sont en contact l'une avec l'autre et sont formées d'un seul tenant. Dans l'élément de conversion de longueur d'onde 64 dans cette forme de réalisation, la zone de maintien 64b 30 est en contact avec une surface inférieure de la zone de conversion de longueur d'onde 64a, et la zone de conversion de longueur d'onde 64a est montée sur un surface supérieure de la zone de maintien 64b. De plus, la zone de maintien 64b a une structure dans laquelle une pluralité de matières 3053482 26 en céramique sont entrelacées de manière tridimensionnelle. En amenant la différence d'indice de réfraction parmi les matières en céramique à 0,2 ou plus, la zone de maintien 64b devient une zone blanche dans son ensemble, et sert 5 également de partie réfléchissant la lumière. [0062] Le laser à semi-conducteur 62 est disposé sur un côté de surface exposée de la zone de conversion de longueur d'onde 64a, et émet la lumière primaire Ll vers la zone de conversion de longueur d'onde 64a. La lumière 10 primaire Ll incidente sur la zone de conversion de longueur d'onde 64a est extraite à l'extérieur de la surface exposée après être passée par une conversion de longueur d'onde réalisée par une matière à base de phosphore. Comme cela est représenté par une flèche blanche dans la figure 9, de 15 la lumière dirigée depuis la zone de conversion de longueur d'onde 64a vers la zone de maintien 64b est réfléchie par la zone de maintien 64b qui sert de partie réfléchissant la lumière, amenée à revenir vers la zone de conversion de longueur d'onde 64a, et extraite à l'extérieur. 20 [0063] Comme cela est représenté par les flèches noires dans la figure 9, puisque la zone de maintien 64b a une conductivité thermique plus élevée que celle de la zone de conversion de longueur d'onde 64a, de la chaleur est favorablement transférée et dissipée à travers la zone de 25 maintien 64b et la tige 61. La zone de maintien 64b est en contact avec la surface inférieure de la zone de conversion de longueur d'onde 64a et frittée simultanément. [0064] La sixième forme de réalisation de l'invention est expliquée ensuite en se référant à la 30 figure 10A et la figure 10B. Une explication des parties identiques à la première forme de réalisation est omise. La figure 10A et la figure 10B sont des vues en coupe schématiques d'exemples de configuration d'un élément de conversion de longueur d'onde dans la sixième forme de 3053482 27 réalisation. L'élément de conversion de longueur d'onde, qui est un produit fritté selon l'invention, doit seulement avoir une zone de conversion de longueur d'onde 14a et une zone de maintien 14b qui sont en contact l'une avec l'autre 5 et frittées d'un seul tenant. Les formes de la zone de conversion de longueur d'onde 14a et de la zone de maintien 14b ne sont pas limitées à celles décrites dans les première à cinquième formes de réalisation. [0065] Par exemple, comme cela est représenté 10 dans la figure 10A, la zone de conversion de longueur d'onde 14a ayant une forme globalement cylindrique peut être prévue près du centre de la zone de maintien en forme de plaque plate 14b et, comme cela est représenté dans la figure 10B, une zone de conversion de longueur d'onde en 15 forme de cône tronqué 14a peut être prévue. [0066] Dans cette forme de réalisation, l'élément de conversion de longueur d'onde 14 a la zone de conversion de longueur d'onde 14a, qui contient une matière à base de phosphore qui réalise une conversion de longueur d'onde de 20 lumière primaire et émet de la lumière secondaire, et la zone de maintien 14b qui est prévue pour être en contact avec la zone de conversion de longueur d'onde 14a, et l'élément de conversion de longueur d'onde 14 est également un produit fritté dans lequel la zone de conversion de 25 longueur d'onde 14a et la zone de maintien 14b sont frittées simultanément et d'un seul tenant, et est capable de dissiper efficacement de la chaleur générée avec la conversion de longueur d'onde. [0067] La septième forme de réalisation de 30 l'invention est ensuite expliquée en se référant à la figure 11. Une explication des parties identiques à la première forme de réalisation est omise. La figure 11 est une vue en coupe schématique d'un dispositif d'émission de lumière 70 dans la septième forme de réalisation. 3053482 28 [0068] Le dispositif d'émission de lumière 70 est pourvu d'un laser à semi-conducteur 72, d'un élément de conversion de longueur d'onde 74, et d'un élément de support 76. Dans le dispositif d'émission de lumière 70, de 5 la lumière primaire Ll provenant du laser à semi-conducteur 72 irradie l'élément de conversion de longueur d'onde 74, et la couleur de la lumière primaire Ll est mélangée à celle d'une lumière secondaire émise après conversion de longueur d'onde au niveau de l'élément de conversion de 10 longueur d'onde 74. Ainsi, le dispositif d'émission de lumière 70 émet de la lumière blanche L2 à l'extérieur. [0069] Comme cela est représenté dans la figure ll, l'élément de conversion de longueur d'onde 74 dans cette forme de réalisation est un produit fritté dans 15 lequel une zone de conversion de longueur d'onde 74a a une forme de cône globalement tronqué, et une surface latérale de la zone de conversion de longueur d'onde 74a est en contact avec une zone de maintien 74b et formée d'un seul tenant. En outre, une surface inférieure de la zone de 20 conversion de longueur d'onde 74a, qui a le diamètre plus grand, est une surface incidente pour la lumière primaire Ll, et la zone de conversion de longueur d'onde 74a est maintenue de façon à être effilée le long d'une direction d'avance de la lumière primaire Ll. Puisque le côté de la 25 zone de conversion de longueur d'onde 74a avec le diamètre plus faible sert de surface d'émission de lumière, il est possible de réduire une zone d'émission de lumière blanche. Dans la forme représentée ici, le diamètre de la zone de conversion de longueur d'onde 74a est réduit 30 progressivement. Le diamètre peut cependant changer par paliers. [0070] L'élément de support 76 est un élément en forme de plaque dans lequel une ouverture est formée, et prévu sur le côté de surface de lumière incidente de 3053482 29 l'élément de conversion de longueur d'onde 74 de telle sorte que la zone de conversion de longueur d'onde 74a soit exposée sur l'ouverture. L'ouverture de l'élément de support 76 est formée de telle sorte que son rayon est plus 5 petit que celui de la surface de lumière incidente de la zone de conversion de longueur d'onde 74a de At, et est prévue de façon à devenir concentrique avec la zone de conversion de longueur d'onde 74a. Une matière pour l'élément de support 76 n'est pas limitée tant que 10 l'élément de support 76 a de la rigidité pour être capable de retenir l'élément de conversion de longueur d'onde 74. Cependant, l'utilisation d'une matière en céramique et d'un métal ayant une conductivité thermique élevée est préférée afin d'améliorer la dissipation de chaleur. 15 [0071] Des caractéristiques optiques souhaitées peuvent être ajoutées à l'ouverture de l'élément de support 76 en formant un film optique (non représenté). Par exemple, quand un film de réflexion qui laisse passer la lumière primaire et réfléchit la lumière secondaire est 20 formé, il est possible d'empêcher la lumière secondaire d'être extraite par le côté de surface incidente de la zone de conversion de longueur d'onde 74a. Ainsi, il devient possible d'extraire efficacement de la lumière blanche par le côté de surface d'émission et de limiter une diminution 25 de flux lumineux et de luminosité. [0072] Dans cette forme de réalisation, une concentration d'une matière à base de phosphore contenue dans la zone de conversion de longueur d'onde 74a est faible, et l'épaisseur de la zone de conversion de longueur 30 d'onde 74a est augmentée comparée à celle dans l'art antérieur. Par exemple, dans l'art antérieur, une concentration en phosphore est dans une plage de 0,05 à 0,5 % atmosphérique et l'épaisseur est d'environ 0,1 à 0,3 mm. Cependant, dans cette forme de réalisation, la 3053482 30 concentration en phosphore est dans une plage de 0,0005 à 0,05 % atmosphérique et l'épaisseur est d'environ 1 à 5 mm. [0073] Puisque la concentration du phosphore contenu dans la zone de conversion de longueur d'onde 74a 5 est faible, des positions où de la chaleur est générée du fait d'une conversion de longueur d'onde de la lumière primaire en lumière secondaire sont dispersées. Puisque l'épaisseur de la zone de conversion de longueur d'onde 74a est grande, une zone en contact avec la zone de maintien 10 74b devient grande. Du fait de la dispersion des positions de génération de chaleur et d'une augmentation de la surface de contact, l'efficacité de dissipation thermique de la zone de conversion de longueur d'onde 74a est améliorée. De plus, en augmentant le diamètre du côté de 15 surface de lumière incidente de la zone de conversion de longueur d'onde 74a, il est possible d'améliorer simultanément une conversion de longueur d'onde et une dissipation de chaleur sur le côté de surface incidente où une intensité de lumière de la lumière primaire est forte. 20 Dans ce cas, la lumière primaire avance dans la zone de conversion de longueur d'onde 74a et une conversion de longueur d'onde de la lumière primaire est réalisée dans le phosphore. Par conséquent, même si le diamètre sur le côté de surface d'émission est réduit, une conversion de 25 longueur d'onde de la lumière primaire est réalisée efficacement. De même, en réduisant le diamètre de la surface d'émission, la luminosité est améliorée. [0074] Dans cette forme de réalisation, le côté de la zone de conversion de longueur d'onde 74a avec le 30 diamètre plus grand sert de surface incidente, mais le côté avec le diamètre plus faible peut être la surface incidente. Dans ce cas, le diamètre augmente le long d'une direction d'avance de la lumière primaire, et, sur la surface latérale de la zone de conversion de longueur 3053482 31 d'onde 74a en contact avec la zone de maintien 74b, de la lumière est réfléchie vers la surface d'émission ayant le diamètre plus grand, et de la lumière blanche est extraite efficacement. 5 [0075] Dans cette forme de réalisation, l'élément de conversion de longueur d'onde 74 a également la zone de conversion de longueur d'onde 74a, qui contient la matière à base de phosphore qui réalise la conversion de longueur d'onde de la lumière primaire et émet la lumière 10 secondaire, et la zone de maintien 74b, qui est prévue pour être en contact avec la zone de conversion de longueur d'onde 74a, et est un produit fritté dans lequel la zone de conversion de longueur d'onde 74a et la zone de maintien 74b sont frittées simultanément et d'un seul tenant. Ainsi, 15 l'élément de conversion de longueur d'onde 74 est capable de dissiper efficacement de la chaleur générée avec la conversion de longueur d'onde. [0076] Une modification de la septième forme de réalisation est ensuite expliquée. Comme élément de 20 conversion de longueur d'onde 74, au lieu d'un produit fritté dans lequel une zone de conversion de longueur d'onde 74a et une zone de maintien 74b sont en contact l'une avec l'autre et sont formées d'un seul tenant, on peut utiliser une structure dans laquelle la zone de 25 conversion de longueur d'onde 74a et la zone de maintien 74b sont frittées séparément et ensuite combinées l'une avec l'autre, et l'élément de support 76 empêche la zone de conversion de longueur d'onde 74a de tomber. [0077] Dans la modification de la forme de 30 réalisation, puisque la zone de conversion de longueur d'onde 74a et la zone de maintien 74b sont formées comme des corps séparés et combinés ensemble, une liberté dans les formes de la zone de conversion de longueur d'onde 74a et de la zone de maintien 74b est améliorée. Puisqu'un 3053482 32 élément de support 76, qui a une ouverture plus petite que la zone de conversion de longueur d'onde 74a, est prévu sur le côté de la zone de conversion de longueur d'onde 74a avec le diamètre plus grand, il est possible d'empêcher la 5 zone de conversion de longueur d'onde 74a de tomber de la zone de maintien 74b. [0078] L'invention n'est pas limitée aux formes de réalisation précédentes, et différentes modifications peuvent être apportées. La portée technique de l'invention 10 comprend également des formes de réalisation qui sont obtenues en combinant de manière appropriée des moyens techniques exposés dans les formes de réalisation respectives. REVENDICATIONS1. Produit fritté caractérisé en ce qu'il comporte : une zone de conversion de longueur d'onde (14a, 44a, 54a, 64a, 74a) contenant une matière à base de phosphore configurée pour réaliser une conversion de longueur d'onde de lumière primaire et émet de la lumière secondaire ; et une zone de maintien (14b, 44b, 54b, 64b, 74b) prévue pour être en contact avec la zone de conversion de longueur d'onde (14a, 44a, 54a, 64a, 74a), dans lequel la zone de conversion de longueur d'onde (14a, 44a, 54a, 64a, 74a) et la zone de maintien (14b, 44b, 54b, 64b, 74b) sont intégrées. 2. Produit fritté selon la revendication 1, dans lequel la zone de maintien (14b, 44b, 54b, 64b, 74b) a une conductivité thermique plus élevée que celle de la zone de conversion de longueur d'onde (14a, 44a, 54a, 64a, 74a). 20 3. Produit fritté selon la revendication 1 ou 2, dans lequel la zone de maintien (14b, 44b, 54b, 64b, 74b) a une structure dans laquelle une deuxième matière en 25 céramique de petite taille (15b) est dispersée à l'intérieur d'une première matière en céramique (15a) et la première matière en céramique (15a) et la deuxième matière en céramique (15b) sont entrelacées d'une manière tridimensionnelle. 30 3053482 34 4. Produit fritté selon la revendication 3, dans lequel la première matière en céramique (15a) a une conductivité thermique plus élevée que celle de la zone de 5 conversion de longueur d'onde (14a, 44a, 54a, 64a, 74a). 5. Produit fritté selon la revendication 3 ou 4, dans lequel une différence d'indice de réfraction entre la 10 première matière en céramique (15a) et la deuxième matière en céramique (15b) est de 0,2 ou plus. 6. Dispositif d'émission de lumière caractérisé en ce qu'il comporte : 15 le produit fritté selon l'une quelconque des revendications 1 à 5 ; et un élément d'émission de lumière configuré pour émettre la lumière primaire.